(57)【特許請求の範囲】
【請求項１】
金属化基板（１）の製造方法であって、該基板（１）は、アルミニウムおよび／またはアルミニウム合金からなる、方法であって、
金属粉末、無機粉末、有機結合剤および溶解剤を少なくとも含む導電ペースト（３）が、前記基板（１）の表面（２）に少なくとも領域的に塗布され、
第１の焼成段階（Ｂ１）において、前記導電ペースト（３）は、連続的に上昇する焼成温度（Ｔ）に曝され、ここで該焼成温度（Ｔ）は、少なくとも一時的に４０℃／分〜６０℃／分の上昇速度で、６６０℃未満の設定可能な最高焼成温度（Ｔｍａｘ）に上昇され、
第２の焼成段階（Ｂ２）において、前記導電ペースト（３）は設定可能な時間（ｔＢ）、前記設定可能な最高焼成温度（Ｔｍａｘ）に曝され、
冷却段階（Ａ）において、前記導電ペースト（３）は冷却され、そして、
後処理段階において、前記導電ペースト（３）の表面（４）は機械的に後処理される方法において、
前記金属粉末としての銀粉末を含む前記導電ペースト（３）が使用され、かつ、前記設定可能な最高焼成温度（Ｔｍａｘ）が５６５℃であることを特徴とする、方法。
【請求項２】
前記導電ペースト（３）は、スクリーン印刷プロセスによって前記基板（１）の表面（２）に塗布されることを特徴とする請求項１に記載の方法。
【請求項３】
前記無機粉末として、ＰｂＯ−Ｂ２Ｏ３−ＳｉＯ２系のガラス、および／または、Ｂｉ２Ｏ３を含有するガラスを含む導電ペースト（３）が使用される、ことを特徴とする請求項１又は２に記載の方法。
【請求項４】
前記第１の焼成段階（Ｂ１）に先立ち、前記導電ペースト（３）は、乾燥段階で、８０℃〜２００℃の温度で乾燥される、ことを特徴とする請求項１〜３のいずれか一項に記載の方法。
【請求項５】
前記第１の焼成段階（Ｂ１）に先立ち、前記導電ペースト（３）は、乾燥段階で、１００℃〜１５０℃の温度で乾燥される、ことを特徴とする請求項４に記載の方法。
【請求項６】
前記第１の焼成段階（Ｂ１）に先立ち、前記導電ペースト（３）は、５分間〜２０分間乾燥される、ことを特徴とする請求項４又は５に記載の方法。
【請求項７】
前記第１の焼成段階（Ｂ１）および／または前記第２の焼成段階（Ｂ２）における前記導電ペースト（３）の少なくとも焼成は焼成炉内で実行され、前記焼成温度（Ｔ）が前記焼成炉内において支配的である、こと特徴とする請求項１〜６のいずれか一項に記載の方法。
【請求項８】
前記導電ペースト（３）の焼成が前記第２の焼成段階（Ｂ２）において５分間〜３０分間実行される、ことを特徴とする請求項１〜７のいずれか一項に記載の方法。
【請求項９】
前記第２の焼成段階（Ｂ２）において前記設定可能な最高焼成温度（Ｔｍａｘ）は一定に保たれる、ことを特徴とする請求項１〜８のいずれか一項に記載の方法。
【請求項１０】
前記第１の焼成段階（Ｂ１）および／または前記第２の焼成段階（Ｂ２）において前記導電ペースト（３）は、窒素を含んだ保護ガス雰囲気に曝される、ことを特徴とする請求項１〜９のいずれか一項に記載の方法。
【請求項１１】
前記冷却段階（Ａ）において、前記焼成温度（Ｔ）は少なくとも一時的に、２０℃／分〜４０℃／分の下降速度で低下される、ことを特徴とする請求項１〜１０のいずれか一項に記載の方法。
【請求項１２】
前記冷却段階（Ａ）において、前記焼成温度（Ｔ）は少なくとも一時的に、３０℃／分の下降速度で低下される、ことを特徴とする請求項１１に記載の方法。
【請求項１３】
前記導電ペースト（３）が１０μｍ〜１００μｍの厚みで前記基板（１）の表面（２）に塗布される、ことを特徴とする請求項１〜１２のいずれか一項に記載の方法。
【請求項１４】
前記後処理段階において、前記導電ペースト（３）の表面（４）がブラシ処理されることを特徴とする請求項１〜１３のいずれか一項に記載の方法。
【発明の詳細な説明】
【技術分野】
【０００１】
本発明は、金属化基板の製造方法に関し、この基板は、少なくとも部分的に、好適には全体的にアルミニウムおよび／またはアルミニウム合金を含んで成るものである。
【背景技術】
【０００２】
材料アルミニウムは、特に電力エレクトロニクスの分野では重要度が増大している。比較的に軽量で安価であるため、アルミニウムは例えば電力エレクトロニクスモジュール（例えばＬＥＤ、ＩＧＢＴまたはＭＯＳＦＥＴ）のような電子部品のための冷却体として頻繁に利用されており、または特に電流またはバスバーとして、電流搬送コンダクタ（導線）として直接的にも利用されている。これらの利用目的のため、アルミニウムは、約２３５Ｗ／（ｍ・Ｋ）である非常に高レベルの熱伝導性と、約３７×１０６Ａ／（Ｖ・ｍ）である非常に高レベルの導電性の両方を有している。アルミニウムの化学特徴は、アルミニウム本体の表面での酸化プロセスの結果として、空気との接触によって非常に急速に形成し、大気中の酸素との接触によって形成される薄い酸化層にある。この酸化層は確かに、腐食防止性を提供するが、一方、はんだ付け、溶接またはその他の公知の接続手法による他の材料へのアルミニウムの接続において困難を生じさせる。
【先行技術文献】
【特許文献】
【０００３】
【特許文献１】（特になし）
【発明の概要】
【発明が解決しようとする課題】
【０００４】
従って本発明の目的は、主にアルミニウムおよび／またはアルミニウム合金を含んで成る金属化基板の改良された製造方法を提供することにある。特に本発明は、基板との電気的接触を提供できるよう、基板表面のはんだ付けを可能にすることを目的としている。
【課題を解決するための手段】
【０００５】
本発明によれば、この目的は請求項１の特徴によって達成される。本発明のその他の有利な形態は、従属請求項において述べられている。
【０００６】
従って、本発明によれば、第１の焼成段階において、導電ペーストが基板表面に少なくとも領域的（部分的）に適用され、導電ペーストが実質的に連続的に上昇する焼成温度に曝され、その焼成温度は、約６６０℃未満の設定可能な最高焼成温度であり、第２の焼成段階において、導電ペーストは設定可能な時間、設定可能な最高焼成温度に実質的に曝され、冷却段階において、導電ペーストは冷却され、後処理段階において、導電ペーストの表面は、好適にはブラシ処理によって機械的に後処理される。
【０００７】
基板、特にアルミニウム基板の表面は、そのような特定の方法によって確実に金属化できる。その特定の方法によって導電ペーストが適用され、その方法に従って焼結された領域は、その領域の基板の酸化表面の代わりに、基板に支配的な電気的接触を提供する。導電ペーストの適用および焼結によって少なくとも領域的に達成される導電層は、例えば電子部品をそこにはんだ付けすること、または冷却体へのはんだ付けなどにも結果的に利用することができ、強調すれば、冷却体自体はアルミニウムを含んで成ることができる。
【０００８】
この場合には、基板は少なくとも部分的におよび好適には完全に、可能な限り高いアルミニウムの割合で、アルミニウム材料を含むことができる。好適にはアルミニウム材料は、欧州基準ＥＮ  ５７３による、ＥＮ  ＡＷ−１０５０ＡまたはＥＮ  ＡＷ−１０６０Ａが使用され、少なくとも９９．５重量％または９９．６重量％のアルミニウムを含んでいる。上述の実質的に純粋なアルミニウム材料と比較して、いく分か低い液相温度および低い熱伝導性にもかかわらず、例えば、ＥＮ−ＡＷ３００３（ＡｌＭｎ１Ｃｕ）、ＥＮ  ＡＷ−３１０３（ＡｌＭｎ１）、ＥＮ  ＡＷ−５００５（ＡｌＭｇ１）またはＥＮ  ＡＷ−５７５４（ＡｌＭｇ３）などのマンガンまたはマグネシウムなどを含んだアルミニウム合金を使用することも可能である。
【０００９】
本発明の方法は、アルミニウムベースの基板の表面の個々の領域を選択的に金属化する可能性を提供し、金属化領域は、関与する材料同士の接着結合によって直接的に焼結された導電ペーストの形態で基板に結合され、このようにして、導電ペーストの基板への、およびその逆の、高い導電性および高い熱伝導性を達成することが可能である。金属化領域は、追加的にはんだ付け可能な領域を提供し、それによって基板は公知のやり方で別な部品に結合できる。このようにして、例えば個別の電子部品を、共晶系であるＳｎ−Ｐｂ−ハンダ、Ｓｎ−Ａｇ−Ｃｕ−ハンダ、またはＳｎ−Ａｕ−ハンダなどの従来のはんだ付け剤を用いて金属化領域にはんだ付けできる。
【００１０】
改善された熱放出のため、高電力ＬＥＤモジュールまたは電力エレクトロニクスモジュールなどの部品も、中間に絶縁誘電層を使用せずに、また高価な銀ベースの熱伝導性ペーストを使用せずに、金属化領域によってアルミニウム基板上にポテンシャルフリー接続ではんだ付けでき、よって全体的にさらに低レベルの熱抵抗性を達成できる。減少された熱抵抗性と増加した熱伝導性によって、基板に結合される部品の構造的サイズが減少でき、あるいはそれらはより高い電力搬送性を提供する。従来のはんだ付け剤（前述）を、金属化領域への部品のはんだ付けに利用することができる。よって、健康に有毒なハロゲンやその他の物質を含むことが多い特殊なアルミニウムはんだ付け剤を使用しないことが可能である。
【００１１】
本発明の方法の利用の別な領域は、そこに接続される電流ケーブルへの接続の確実性を向上させるためのアルミニウム電流バスバー(bus bars)の金属化である。銅ベースの導電ペーストでのアルミニウムバスバーの表面の金属化は、特に、そこに接続される銅電流ケーブルとの金属間放散現象および電気化学的反応を防止することを可能にする。
【００１２】
特に好適な実施態様によれば、導電ペーストは、スクリーン印刷プロセスによって基板表面に適用（塗布）される。スクリーン印刷技術は、基板に導電トラック（路）を創出するための確立されたプロセスである。電力エレクトロニクスの分野では、いわゆる“絶縁金属基板”(insulated metal substrate)（ＩＭＳ）が基板として頻繁に利用されており、これはアルミニウムのコアを含んでおり、電気絶縁層または誘電層によって包まれている。アルミニウムのコアはこの場合には向上した熱伝導性のために利用される。例えばスクリーン印刷などによって絶縁層に適用される導電トラック自体は、この場合にはアルミニウムのコアと電気的に接触しない。
【００１３】
しかしながら、本発明の目的の一つは、その基板自体と共に、基板上に配置された導電トラックとの直接電気的接触を達成することにある。これは導電トラックまたは導電表面が、それらの間に絶縁層を提供する必要なく、本発明の方法によって基板上に直接配置できる限り可能である。関与する材料の接着結合を含む接続は、焼結された導電ペーストおよび基板との間で達成され、それによって焼結された導電ペーストは電気的および熱的に基板と直接接触する。この点において、従来の厚い層ペーストまたは焼結ペーストの形態の導電ペーストが利用できる。厚層ペーストの多孔性のため、導電ペーストおよび基板の異なる程度の熱拡散性を補正することが可能であり、それによって、導電ペーストと基板との間の結合の確実性を、特に例えば自動車分野における主な周期的熱応力の場合において向上することができる。
【００１４】
層を基板上に構築するスクリーン印刷プロセスの追加的な性質は、基板表面の金属化のために曝露およびエッチングプロセスを利用せずとも可能であることを意味しており、これは本発明の方法にとってコスト的な利益となる。
【００１５】
厚層の導電ペーストは、通常、導電剤としての金属粉末と、接着剤としての無機粉末（例えばガラスフリット）と、有機結合剤と、溶解剤とを少なくとも含んでいる。有機結合剤および溶解剤は所与の流動特性を有するペースト状粘稠物を提供するが、その特性は、導電ペーストの別な構成成分によっても影響を受ける。
【００１６】
この導電性金属粉末の構成成分に関しては、好適には銅粉末を含む導電ペーストが使用される。しかしながら、銀および／または金の粉末を含む導電ペーストを使用することも可能である。しかしながら、この点において、銅粉末の利用は大幅に安価である。
【００１７】
無機粉末の構成成分に関しては、好適には、ＰｂＯ−Ｂ２Ｏ３−ＳｉＯ２物質から成るガラス、および／または、Ｂｉ２Ｏ３を含むガラスを含む導電ペーストが使用される。このようにして本発明の方法の焼結プロセス中に、この状況で支配的な比較的低い焼成温度にもかかわらず、導電ペーストの基板への非常に良好な接着を達成することが可能である。
【００１８】
導電ペーストが、例えば従来技術で知られたスクリーン印刷プロセスなどの印刷によって適用された後に、言及する程の流出がなく、その流動特性によって導電ペーストは実質的にその対応する領域に留まる。焼成または焼結のために最適な状態で基板の表面に適用される導電ペーストを調製するため、第１の焼成段階に先立ち、導電ペーストは乾燥段階で、約８０℃〜約２００℃の温度で、好適には１００℃〜１５０℃の温度で、好適には約５分間から約２０分間乾燥される。この乾燥段階のため、導電ペースト内に存在する溶剤がほぼ完全に放散される。この点において、例えば赤外線または熱風乾燥などの知られた乾燥方法は好ましい。この乾燥プロセスと、導電ペースト内の溶剤の関連した放散とによって、導電ペーストの体積がある程度縮小する。しかしながら、それに対応して厚層に導電ペーストを塗布することによって前もってそれに対処することが容易に可能である。
【００１９】
本発明の方法の第１および／または第２の焼成段階における導電ペーストの焼成および焼結は、好適には、その中で焼成温度を支配する焼成炉内で実行できる。乾燥段階および／または冷却段階も焼成炉内で実行できることは理解されよう。好適には、この場合にはコンベヤ装置を備えた焼成炉を利用できる。
【００２０】
基板と導電ペーストの利用される材料の組み合わせに応じて、適切な焼成形態が利用できる。特別な変更例では、第１の焼成段階で焼成温度は少なくとも一時的に約４０℃／分〜約６０℃／分（の上昇速度）で上昇する。第１の焼成段階で焼成温度は、約５８０℃の、好ましくは約５６５℃の、特に好ましくは約５４８℃の最高焼結温度に上昇させることもできる。
【００２１】
約４００℃〜約４５０℃の範囲を超えての導電ペーストの加熱は、例えば有機結合剤などのその中の全ての有機構成成分が実質的に完全に溶解し、無機構成成分（例えばガラス粉末またはガラスフリットなど）が軟化するという結果を導く。さらに、金属粉末焼成プロセスはこれらの温度で開始する。導電ペーストの軟化されたガラス構成成分はさらに、基板上での導電ペーストの良好な接着をもたらす。
【００２２】
最高焼成温度は、約６６０℃であるアルミニウムの溶融温度（融点）によって基本的には制限される。銀ベースの導電ペーストを利用するとき、最高焼成温度は好適には約５６５℃であり、一方、銅ベースの導電ペーストを利用するときには、最高焼成温度は好適には約５４８℃である。これらの温度は、その場合に生じる共晶系のアルミニウム−銅またはアルミニウム−銀の合金の融点に由来する。
【００２３】
それぞれの最高焼成温度に関しては、適切なガラス構成成分が導電ペーストのために選択されるべきであり、これらの構成成分の対応するガラス転移温度（ＴＧ）または融点（ＴＳ）はこの最高焼成温度に適応されている。それに合わせて、対応する導電ペーストのガラス構成成分のガラス転移温度または融点は、基板への導電ペーストの最適な接着を確実にするため、適度に特定の最高焼成温度以下にすべきである。特に、ＰｂＯ−Ｂ２Ｏ２−ＳｉＯ２系からのガラスまたはＢｉ２Ｏ３を含むガラスが適している。
【００２４】
第２の焼成段階において導電ペーストの焼成が約５分間〜約３０分間で実行されると特に有利であることが証明されている。基本的に、（最高焼成温度での）第２の焼成段階での実行時間が長いほど、それに応じてさらに密度の高い導電ペーストが焼結され、よって、さらなるプロセス（例えばはんだ付けおよび溶接）のためのさらに良好な特性が提供される。第２の焼成段階において処理時間が過剰に長いと、典型的な焼成炉内での転移時間が対応して長くなり、全体的な処理能力に不利な影響を及ぼす可能性がある。
【００２５】
別な有利な変更例では、設定可能な最高焼成温度は、第２の焼成段階において実質的に一定に保たれる。
【００２６】
更に、好ましくは、第１の焼成段階および／または第２の焼成段階における導電ペーストは、窒素を含んだ保護ガス雰囲気に曝される。保護ガス雰囲気（例えば窒素）は、導電トラック材料の酸化を防止するため、（焼成段階によっては、数ｐｐｍ程度の残留酸素が存在する可能性がある）銅の導電トラックペーストの焼成に有利である。そのような材料の有機結合剤またはその導電ペーストは、この場合には、窒素雰囲気下で還元されると考えられる。一方、酸化による導電トラック表面の深刻な損傷に関与しないため、銀の導電トラックペーストのためには従来の空気雰囲気（大気）が有利でありえる。この場合に利用される有機結合剤は空気中の酸素によって酸化され得る。
【００２７】
本発明の一好適実施形態では、冷却段階において、焼成温度は少なくとも一時的に、約２０℃／分〜約４０℃／分の下降速度で、好ましくは約３０℃／分の下降速度で低下される。好適には、この場合には、冷却は常温（室温）で実行される。使用される材料の熱膨張率が異なるため、冷却が遅いほど、対応して導電ペーストと基板との間の接続に対する機械的な影響も減少する。
【００２８】
その時に支配的な高温によって焼成または焼結プロセス中に発生する焼結された導電ペーストの典型的な酸化のため、例えば引き続き行われるはんだ付けまたは溶接プロセスなどの別なプロセスを可能にするために、冷却ステップの後で、導電ペーストの表面は適切に機械的後処理される。
【００２９】
一好適実施形態によれば、導電ペーストが約１０μｍ〜約１００μｍの厚みで基板の表面に塗布できる。１０μｍ未満の厚みまたは１００μｍより厚い厚みの導電ペーストを基板の表面に塗布することも可能であることは理解されよう。本発明の方法は、結果として全体的な導電ペーストの厚みを増加させるため、連続して複数回実行することもできる。
【００３０】
本発明の更なる詳細や利点は、以下の具体的な説明によって解説される。
【図面の簡単な説明】
【００３１】
【図１】図１は、基板上に配置された導電ペーストを備えた基板の断面図である。
【図２】図２は、本発明の方法の一実施例における時間に対する焼成温度の焼成特性を示す（グラフ）。
【発明を実施するための形態】
【００３２】
図１は、本発明の方法を実行した後の、ほぼ純粋なアルミニウム、又は、高純度アルミニウム合金の基板１の断面図である（縮尺率度外）。この場合には、基板１は例えば欧州基準ＥＮ  ５７３による、ＥＮ  ＡＷ−１０５０Ａのアルミニウム材料を含んで成るが、これは少なくとも９９．５重量％のアルミニウムを含んでいる。基板１は、約２ｍｍの厚みＤＳであり、実質的に平坦な表面２を有している。一般的に基板１は少なくとも１ｍｍの厚みＤＳでよいが、理にかなった最大の厚みＤＳは、基板１のさらなる加工によって制限される可能性がある。
【００３３】
銅ベースの導電ペースト３が、スクリーン印刷プロセスによって基板１の表面２に塗布された。すなわち使用された導電ペースト３は導電性構成成分として銅粉末を含んでいる。導電ペースト３を備えた基板１は、はんだ付け可能なアルミニウム基板１を得るために、図２の焼成特性を用いて本発明の方法に従って処理された。本発明の方法を用いた後の焼成または焼結された導電ペースト３の厚みＤＬは、本実施例では約３５μｍである。焼成または焼結された導電ペーストの厚みＤＬは、銅の導電トラックペーストの場合には例えば約２０μｍ〜約４０μｍの間でよく、銀の導電トラックペーストの場合には例えば約１０μｍ〜約２０μｍの間でよい。本発明の方法で焼成または焼結された導電ペースト３のはんだ付け特性を向上させるため、焼結された導電ペースト３の表面４は、例えばブラシ処理によって機械的に後処理された。
【００３４】
図２は、本発明の方法として想定可能な焼成特性を示している。この点において、この図は、焼成炉内での時間に対する焼成温度Ｔの変化を表わしており、そこでは、第１の焼成段階Ｂ１、第２の焼成段階Ｂ２および冷却段階Ａが実行された。第１の焼成段階Ｂ１では、約２２℃の常温から開始して、焼成温度Ｔは連続的に、約５４２℃である設定可能な最高焼成温度Ｔｍａｘにまで上昇された。第１の焼成段階Ｂ１における焼成温度Ｔの時間に対する変化は、この場合には略直線部分を有する略Ｓ字形状であり、焼成温度Ｔは約４６℃／分の速度（割合）ＲＢで上昇された。
【００３５】
設定可能な最高焼成温度Ｔｍａｘに到達した後、導電ペースト３及び基板１は第２の焼成段階Ｂ２において、約５４２℃である設定可能な最高焼成温度Ｔｍａｘに、約９分の設定可能な時間ｔＢ曝露されることで導電ペースト３は焼成または焼結された。
【００３６】
引き続く冷却段階Ａにおいて、焼成温度Ｔは連続的に低下され、そこでは焼成温度Ｔは略Ｓ字形状で時間に対して減少する。冷却段階Ａにおける焼成温度Ｔの低下速度ＲＡは、平均で約３３℃／分であった。
【符号の説明】
【００３７】
１  基板
３  導電ペースト
図２中の横軸の”t/min”は「時間／分」を意味する。
【００３８】
［付記］原出願のＰＣＴ出願時のオリジナルクレーム
（項目１）
金属化基板（１）の製造方法であって、該基板（１）は、少なくとも部分的に、好ましくは全体的に、アルミニウムおよび／またはアルミニウム合金を含んでなる、方法において、
導電ペースト（３）が前記基板（１）の表面（２）に少なくとも領域的に塗布され、
第１の焼成段階（Ｂ１）において、前記導電ペースト（３）は、ほぼ連続的に上昇する焼成温度（Ｔ）に曝され、ここで該焼成温度（Ｔ）は約６６０℃未満の設定可能な最高焼成温度（Ｔｍａｘ）に上昇され、
第２の焼成段階（Ｂ２）において、前記導電ペースト（３）は設定可能な時間（ｔＢ）、前記設定可能な最高焼成温度（Ｔｍａｘ）に実質的に曝され、
冷却段階（Ａ）において、前記導電ペースト（３）は冷却され、そして、
後処理段階において、前記導電ペースト（３）の表面（４）は機械的に後処理され、好ましくはブラシ処理される、ことを特徴とする方法。
（項目２）
前記導電ペースト（３）は、スクリーン印刷プロセスによって前記基板（１）の表面（２）に塗布されることを特徴とする項目１に記載の方法。
（項目３）
銅粉末を含む前記導電ペースト（３）が使用されることを特徴とする項目１又は２に記載の方法。
（項目４）
ＰｂＯ−Ｂ２Ｏ３−ＳｉＯ２系のガラス、および／または、Ｂｉ２Ｏ３を含有するガラスを含む導電ペースト（３）が使用される、ことを特徴とする項目１〜３のいずれか一項に記載の方法。
（項目５）
前記第１の焼成段階（Ｂ１）に先立ち、前記導電ペースト（３）は、乾燥段階で、約８０℃〜約２００℃の温度、好ましくは１００℃〜１５０℃の温度、特に好ましくは最高１３０℃の温度で、好適には約５分〜約２０分間乾燥される、ことを特徴とする項目１〜４のいずれか一項に記載の方法。
（項目６）
前記第１の焼成段階（Ｂ１）および／または前記第２の焼成段階（Ｂ２）における前記導電ペースト（３）の少なくとも焼成は焼成炉内で実行され、前記焼成温度（Ｔ）が前記焼成炉内において支配的である、こと特徴とする項目１〜５のいずれか一項に記載の方法。
（項目７）
前記第１の焼成段階（Ｂ１）で前記焼成温度（Ｔ）は、少なくとも一時的に約４０℃／分〜約６０℃／分の上昇速度で上昇する、ことを特徴とする項目１〜６のいずれか一項に記載の方法。
（項目８）
前記第１の焼成段階（Ｂ１）で、前記焼成温度（Ｔ）は、約５８０℃の、好ましくは約５６５℃の、特に好ましくは約５４８℃の最高焼結温度（Ｔｍａｘ）に上昇される、ことを特徴とする項目１〜７のいずれか一項に記載の方法。
（項目９）
前記導電ペースト（３）の焼成が前記第２の焼成段階（Ｂ２）において約５分間〜約３０分間実行される、ことを特徴とする項目１〜８のいずれか一項に記載の方法。
（項目１０）
前記第２の焼成段階（Ｂ２）において前記設定可能な最高焼成温度（Ｔｍａｘ）はほぼ一定に保たれる、ことを特徴とする項目１〜９のいずれか一項に記載の方法。
（項目１１）
前記第１の焼成段階（Ｂ１）および／または前記第２の焼成段階（Ｂ２）において前記導電ペースト（３）は、窒素を含んだ保護ガス雰囲気に曝される、ことを特徴とする項目１〜１０のいずれか一項に記載の方法。
（項目１２）
前記冷却段階（Ａ）において、前記焼成温度（Ｔ）は少なくとも一時的に、約２０℃／分〜約４０℃／分の下降速度で、好ましくは約３０℃／分の下降速度で低下される、ことを特徴とする項目１〜１１のいずれか一項に記載の方法。
（項目１３）
前記導電ペースト（３）が約１０μｍ〜約１００μｍの厚みで前記基板（１）の表面（２）に塗布される、ことを特徴とする項目１〜１２のいずれか一項に記載の方法。
【図１】
0006348630.tif 000002
【図２】
0006348630.tif 000003